(57)【要約】【課題】本発明の構成を有さない場合に比べて、画質劣化の抑制された表示媒体、書込装置、及び表示装置を提供する。【解決手段】表示媒体１２は、表示面側から順に、基板１３、第１の電極１５、液晶層１７、ラミネート層１８、隔離層２３、近赤外領域の光を吸収することにより該光の強度分布に応じた電気的特性を示す光導電層２０、第２の電極２２、基板２４、及び光吸収層１９が積層されて構成されている。この光吸収層１９は、第１の電極１５及び第２の電極２２の電極間の外側の領域の、第２の電極２２の光導電層２０の設けられている側とは反対側に設けられており、光導電層２０の吸収波長領域である近赤外領域の光を透過し、可視領域の光を吸収する。【選択図】図１
2010230844.tif 000002
【特許請求の範囲】
【請求項１】
第1の電極と、
第２の電極と、
前記第1の電極と前記第２の電極との電極間に設けられた液晶層と、
前記第２の電極と前記液晶層との間に設けられ、近赤外領域の書込光を吸収することにより、該書込光の強度分布に応じた電気的特性を示す光導電層と、
前記第２の電極の前記光導電層とは反対側に設けられ、前記書込光を透過し可視領域の光を吸収する光吸収層と、
を備えた表示媒体。
【請求項２】
第1の電極と、
第２の電極と、
前記第1の電極と前記第２の電極との電極間に設けられた液晶層と、
前記第２の電極と前記液晶層との間に設けられ、予め定められた波長領域の書込光を吸収することにより、該書込光の強度分布に応じた電気的特性を示す光導電層と、
前記第２の電極の前記光導電層とは反対側に設けられ、前記書込光を透過し、色相が前記光導電層の色相と補色関係にある光吸収層と、
を備えた表示媒体。
【請求項３】
前記光導電層は、前記第１の電極側から順に、第１の電荷発生層、電荷輸送層、及び第２の電荷発生層が順に積層した構成であり、
前記第１の電荷発生層は、前記第１の電極側から入射した光の内の、前記第２の電荷発生層が吸収する波長領域の光を９０％以上吸収することを特徴とする請求項１または請求項２に記載の表示媒体。
【請求項４】
第1の電極と、第２の電極と、前記第1の電極と前記第２の電極との電極間に設けられた液晶層と、前記第２の電極と前記液晶層との間に設けられ、近赤外領域の書込光を吸収することにより、該書込光の強度分布に応じた電気的特性を示す光導電層と、前記第２の電極の前記光導電層とは反対側に設けられ、前記書込光を透過し可視領域の光を吸収する光吸収層と、を備えた表示媒体について、
前記一対の電極に電圧を印加する電圧印加装置と、
前記表示媒体の前記光吸収層側から前記書込光を照射する照射装置と、
を備えた書込装置。
【請求項５】
第1の電極と、第２の電極と、前記第1の電極と前記第２の電極との電極間に設けられた液晶層と、前記第２の電極と前記液晶層との間に設けられ、予め定められた波長領域の書込光を吸収することにより、該書込光の強度分布に応じた電気的特性を示す光導電層と、前記第２の電極の前記光導電層とは反対側に設けられ、前記書込光を透過し、色相が前記光導電層の色相と補色関係にある光吸収層と、を備えた表示媒体について、
前記一対の電極に電圧を印加する電圧印加装置と、
前記表示媒体の前記光吸収層側から前記書込光を照射する照射装置と、
を備えた書込装置。
【請求項６】
前記電圧印加装置は、前記一対の電極に直流電圧を印加することを特徴とする請求項４または請求項５に記載の表示装置。
【請求項７】
第1の電極と、
第２の電極と、
前記第1の電極と前記第２の電極との電極間に設けられた液晶層と、
前記第２の電極と前記液晶層との間に設けられ、近赤外領域の書込光を吸収することにより、該書込光の強度分布に応じた電気的特性を示す光導電層と、
前記第２の電極の前記光導電層とは反対側に設けられ、前記書込光を透過し可視領域の光を吸収する光吸収層と、
を備えた表示媒体と、
前記一対の電極に電圧を印加する電圧印加装置と、
前記光吸収層側から前記書込光を照射する照射装置と、
を備えた表示装置。
【請求項８】
第1の電極と、
第２の電極と、
前記第1の電極と前記第２の電極との電極間に設けられた液晶層と、
前記第２の電極と前記液晶層との間に設けられ、予め定められた波長領域の書込光を吸収することにより、該書込光の強度分布に応じた電気的特性を示す光導電層と、
前記第２の電極の前記光導電層とは反対側に設けられ、前記書込光を透過し、色相が前記光導電層の色相と補色関係にある光吸収層と、
を備えた表示媒体と、
前記一対の電極に電圧を印加する電圧印加装置と、
前記光吸収層側から前記書込光を照射する照射装置と、
を備えた書込装置。
【請求項９】
前記電圧印加装置は、前記一対の電極に直流電圧を印加することを特徴とする請求項７または請求項８に記載の書込装置。
【発明の詳細な説明】
【技術分野】
【０００１】
本発明は、表示媒体、書込装置、及び表示装置に関する。
【背景技術】
【０００２】
光書き込み型表示デバイスは、所定の電圧を素子に印加しつつ、受光した光量により光スイッチング素子のインピーダンスを変化させ、表示素子に印加される電圧あるいは電流を制御することにより、表示素子を駆動し、画像を表示するものである。特に、メモリ性のある表示素子と光導電性スイッチング素子を積層し、これに、電圧を印加すると共に、光画像を入射し、書き込みを行う光書き込み型表示媒体は、書き込み装置から媒体を切り離して持ち歩くことが可能な電子ペーパー媒体として注目されている。
【０００３】
光書き込み型の表示媒体としては、一対の電極間に液晶層と光導電層とを光吸収層を挟んで積層した表示媒体が知られている（例えば、特許文献１参照）。液晶層としては、メモリ性を有するコレステリック液晶を表示層材料として用いたものが主流であり、このコレステリック液晶は、印加電圧に応じて、螺旋軸がセル表面に垂直になり入射光に対して上記の選択反射現象を起こすプレーナー、螺旋軸がほぼセル表面に平行になり入射光を少し前方散乱させながら透過させるフォーカルコニック、及び螺旋構造がほどけて液晶ダイレクタが電界方向を向き入射光をほぼ完全に透過させるホメオトロピック、の３つの状態を示す。光吸収層は、液晶層を透過した光を吸収する機能を有している。
【０００４】
このような構成の表示媒体においては、一対の電極に所定の電圧を印加した状態で光導電層側の表面に光導電層の吸収波長領域の光である書込光を照射することで、所望の記録画像を書き込んでいる。具体的には、一対の電極に所定の電圧を印加した状態で書込光の照射を行った後に電圧印加を解除することで、光導電層に光電流が流れて液晶層に係る分圧が増大する。これにより、液晶層における書込光の照射された領域が反射率の高いプレーナー状態（白表示状態）となり、非露光部では液晶層にかかる分圧が小さく反射率の低いフォーカルコニック状態となり光吸収層の色が表示された状態となる。
【先行技術文献】
【特許文献】
【０００５】
【特許文献１】特開２００３−００５１４８号公報
【発明の概要】
【発明が解決しようとする課題】
【０００６】
本発明の課題は、本発明の構成を有さない場合に比べ、画質劣化の抑制された表示媒体、書込装置、及び表示装置を提供することである。
【課題を解決するための手段】
【０００７】
上記課題は、以下の手段により解決される。即ち、
請求項１に係る発明は、第1の電極と、第２の電極と、前記第1の電極と前記第２の電極との電極間に設けられた液晶層と、前記第２の電極と前記液晶層との間に設けられ、近赤外領域の書込光を吸収することにより、該書込光の強度分布に応じた電気的特性を示す光導電層と、前記第２の電極の前記光導電層とは反対側に設けられ、前記書込光を透過し可視領域の光を吸収する光吸収層と、を備えた表示媒体である。
【０００８】
請求項２に係る発明は、第1の電極と、第２の電極と、前記第1の電極と前記第２の電極との電極間に設けられた液晶層と、前記第２の電極と前記液晶層との間に設けられ、予め定められた波長領域の書込光を吸収することにより、該書込光の強度分布に応じた電気的特性を示す光導電層と、前記第２の電極の前記光導電層とは反対側に設けられ、前記書込光を透過し、色相が前記光導電層の色相と補色関係にある光吸収層と、を備えた表示媒体である。
【０００９】
請求項３に係る発明は、前記光導電層は、前記第１の電極側から順に、第１の電荷発生層、電荷輸送層、及び第２の電荷発生層が順に積層した構成であり、前記第１の電荷発生層は、前記第１の電極側から入射した光の内の、前記第２の電荷発生層が吸収する波長領域の光を９０％以上吸収することを特徴とする請求項１または請求項２に記載の表示媒体である。
【００１０】
請求項４に係る発明は、第1の電極と、第２の電極と、前記第1の電極と前記第２の電極との電極間に設けられた液晶層と、前記第２の電極と前記液晶層との間に設けられ、近赤外領域の書込光を吸収することにより、該書込光の強度分布に応じた電気的特性を示す光導電層と、前記第２の電極の前記光導電層とは反対側に設けられ、前記書込光を透過し可視領域の光を吸収する光吸収層と、を備えた表示媒体について、前記一対の電極に電圧を印加する電圧印加装置と、前記表示媒体の前記光吸収層側から前記書込光を照射する照射装置と、を備えた書込装置である。
【００１１】
請求項５に係る発明は、第1の電極と、第２の電極と、前記第1の電極と前記第２の電極との電極間に設けられた液晶層と、前記第２の電極と前記液晶層との間に設けられ、予め定められた波長領域の書込光を吸収することにより、該書込光の強度分布に応じた電気的特性を示す光導電層と、前記第２の電極の前記光導電層とは反対側に設けられ、前記書込光を透過し、色相が前記光導電層の色相と補色関係にある光吸収層と、を備えた表示媒体について、前記一対の電極に電圧を印加する電圧印加装置と、前記表示媒体の前記光吸収層側から前記書込光を照射する照射装置と、を備えた書込装置である。
【００１２】
請求項６に係る発明は、前記電圧印加装置は、前記一対の電極に直流電圧を印加することを特徴とする請求項４または請求項５に記載の表示装置である。
【００１３】
請求項７に係る発明は、第1の電極と、第２の電極と、前記第1の電極と前記第２の電極との電極間に設けられた液晶層と、前記第２の電極と前記液晶層との間に設けられ、近赤外領域の書込光を吸収することにより、該書込光の強度分布に応じた電気的特性を示す光導電層と、前記第２の電極の前記光導電層とは反対側に設けられ、前記書込光を透過し可視領域の光を吸収する光吸収層と、を備えた表示媒体と、前記一対の電極に電圧を印加する電圧印加装置と、前記光吸収層側から前記書込光を照射する照射装置と、を備えた表示装置である。
【００１４】
請求項８に係る発明は、第1の電極と、第２の電極と、前記第1の電極と前記第２の電極との電極間に設けられた液晶層と、前記第２の電極と前記液晶層との間に設けられ、予め定められた波長領域の書込光を吸収することにより、該書込光の強度分布に応じた電気的特性を示す光導電層と、前記第２の電極の前記光導電層とは反対側に設けられ、前記書込光を透過し、色相が前記光導電層の色相と補色関係にある光吸収層と、を備えた表示媒体と、前記一対の電極に電圧を印加する電圧印加装置と、前記光吸収層側から前記書込光を照射する照射装置と、を備えた書込装置である。
【００１５】
請求項９に係る発明は、前記電圧印加装置は、前記一対の電極に直流電圧を印加することを特徴とする請求項７または請求項８に記載の書込装置である。
【発明の効果】
【００１６】
請求項１に係る発明によれば、本発明の構成を有さない場合に比べ、画質劣化の抑制された表示媒体が提供される、という効果を奏する。
【００１７】
請求項２に係る発明によれば、本発明の構成を有さない場合に比べ、画質劣化の抑制された表示媒体が提供される、という効果を奏する。
【００１８】
請求項３に係る発明によれば、本発明の構成を有さない場合に比べて、光導電層の光劣化が抑制される、という効果を奏する。
【００１９】
請求項４に係る発明によれば、本発明の構成を有さない場合に比べて、画質劣化が抑制される、という効果を奏する。
【００２０】
請求項５に係る発明によれば、本発明の構成を有さない場合に比べて、画質劣化が抑制される、という効果を奏する。
【００２１】
請求項６に係る発明によれば、本発明の構成を有さない場合に比べて、更に画質劣化が効果的に抑制される、という効果を奏する。
【００２２】
請求項７に係る発明によれば、本発明の構成を有さない場合に比べて、画質劣化が抑制される、という効果を奏する。
【００２３】
請求項８に係る発明によれば、本発明の構成を有さない場合に比べて、画質劣化が抑制される、という効果を奏する。
【００２４】
請求項９に係る発明によれば、本発明の構成を有さない場合に比べて、更に画質劣化が効果的に抑制される、という効果を奏する。
【図面の簡単な説明】
【００２５】
【図１】第１の実施形態の表示装置の一の形態を示す概略構成図である。
【図２】コレステリック液晶の分子配向と光学特性の関係を示す模式説明図であり、（Ａ）はプレーナー状態、（Ｂ）はフォーカルコニック状態、（Ｃ）ホメオトロピック状態の各状態におけるものである。
【図３】コレステリック液晶層の電気光学応答特性を示す線図である。
【図４】第２の実施形態の表示装置の一の形態を示す概略構成図である。
【図５】実施例及び比較例における、反射率特性の評価結果を示す線図である。
【発明を実施するための形態】
【００２６】
本発明の表示装置及び光書き込み方法の一の実施の形態を図面に基づき説明する。
【００２７】
（第１の実施の形態）
図１に示すように、本実施の形態の表示装置１０は、表示媒体１２と、書込装置１４と、を備えている。
【００２８】
表示媒体１２は、表示面側（図１中、矢印Ｚ側）から順に、基板１３、第１の電極１５、液晶層１７、ラミネート層１８、隔離層２３、光導電層２０、第２の電極２２、基板２４、及び光吸収層１９が積層されて構成されている。
【００２９】
表示装置１０が本発明の表示装置に相当し、書込装置１４が本発明の書込装置に相当し、表示媒体１２が本発明の表示媒体に相当する。また、第１の電極１５が本発明の表示媒体の第１の電極に相当し、第２の電極２２が第２の電極に相当し、液晶層１７が液晶層に相当し、光吸収層１９が光吸収層に相当し、光導電層２０が光導電層に相当する。
【００３０】
基板１３及び基板２４は、各層を基板間に保持し、表示媒体１２の構造を維持する。基板１３及び基板２４は、外力に耐える強度を有するシート形状の物体であり、表示面側に設けられた基板１３は少なくとも入射光を、表示面と反対側に設けられた基板２４は、後述する書込光を少なくとも透過する。また、これらの基板１３及び基板２４は、フレキシブル性を有することが望ましい。なお、本実施の形態では、基板１３が表示面側の基板であるものとし、基板２４が非表示面側の基板であるものとして説明する。
【００３１】
基板１３及び基板２４を構成する具体的な材料としては、無機シート（たとえばガラス・シリコン）、高分子フィルム（たとえばＰＥＴ（ポリエチレンテレフタレート）、ポリスルホン、ＰＥＳ（ポリエーテルスルホン）、ＰＣ（ポリカーボネート）、ポリエチレンナフタレート、ポリエチレン、ポリスチレン、ポリイミド）等が挙げられる。
なお、本実施形態では、光導電層（電荷発生層、電荷輸送層）に有機材料を用いるため、高温で熱処理をする工程がないので、フレキシブル基板が得られること、成形が容易なこと、コストの点などから光透過性の高分子フィルム基板を用いることが有利である。
これらの基板１３、及び基板２４の厚みとしては、５０μｍ以上５００μｍ以下の範囲程度が好適である。
【００３２】
第１の電極１５は、表示面側に設けられた基板１３に積層されており、第２の電極２２は、非表示面側に設けられた基板２４に積層されている。
これらの第１の電極１５及び第２の電極２２は、詳細を後述する書込装置１４から印加された電圧を、表示媒体１２内の各層へ印加するための部材である。このため、第１の電極１５及び第２の電極２２は、導電性を有し、表示面側に設けられた第１の電極１５は少なくとも入射光を、表示面と反対側に設けられた第２の電極２２は、後述する書込光を少なくとも透過する。なお、本実施の形態において、「導電」及び「導電性」とはシート抵抗が５００Ω/□以下のものを示す。
【００３３】
第１の電極１５及び第２の電極２２としては、金属（たとえば金、アルミニウム）、金属酸化物（たとえば酸化インジウム、酸化スズ、酸化インジウムスズ（ＩＴＯ））、導電性有機高分子（たとえばポリチオフェン系・ポリアニリン系）などで形成された導電性薄膜が挙げられる。
【００３４】
光導電層２０は、上記第１の電極１５と第２の電極２２との電極間に設けられ、内部光電効果をもち、近赤外領域の書込光の照射強度に応じてインピーダンス特性が変化することにより、該書込光の強度分布に応じた電気的特性分布を示す。すなわち、本実施の形態の表示媒体１２の光導電層２０は、近赤外領域の光に対して感度を有し、該近赤外領域の光を吸収することによって、該光の強度分布に応じた電気的特性分布を示す。
【００３５】
本実施の形態では、光導電層２０は、表示面側から順に、第１の電荷発生層（ＣＧＬ）２０Ａ、電荷輸送層（ＣＴＬ）２０Ｂ、第２の電荷発生層（ＣＧＬ）２０Ｃが順に積層されたデュアルＣＧＬ構造とされている。
【００３６】
第１の電荷発生層２０Ａは、書込光としての近赤外領域の光を吸収して電荷を発生させる機能を有する。
すなわち、本実施の形態では、書込光とは、光導電層２０の第１の電荷発生層２０Ａの吸収する吸収波長領域である、近赤外領域の光を示している。第１の電荷発生層２０Ａとしては、近赤外領域の光を吸収して励起子（電子とホールの対）を発生させ、第１の電荷発生層２０Ａの内部、または第１の電荷発生層２０Ａと電荷輸送層２０Ｂとの界面で自由キャリアに効率良く分離させられるものが望ましい。
【００３７】
第１の電荷発生層２０Ａとしては、電荷発生材料をバインダー樹脂に分散したものなどが挙げられる。この電荷発生材料としては、近赤外領域の光を吸収して電荷を発生させる材料であればよく、具体的には、金属又は無金属フタロシアニン顔料、スクアリウム顔料、アズレニウム顔料、ペリレン顔料、インジゴ顔料、ビスアゾ顔料、トリスアゾ顔料、キナクリドン顔料、ピロロピロール顔料、ジブロモアントアントロン顔料などの多環キノン顔料、等が適用可能であるが、フタロシアニン顔料である、クロロガリウムフタロシアニン、ヒドロキシガリウムフタロシアニン、あるいはチタニルフタロシアニンの一種類かあるいは混合物を主成分とする電荷発生材料が望ましい。
【００３８】
第１の電荷発生層２０Ａに用い得るバインダー樹脂としては、ポリビニルブチラール樹脂、ポリアリレート樹脂、ポリエステル樹脂、フェノキシ樹脂、塩化ビニル−酢酸ビニル共重合樹脂、カルボキシル変性塩化ビニル−酢酸ビニル共重合樹脂、ポリアミド樹脂（ナイロン樹脂を含む）、アクリル樹脂、ポリアクリルアミド樹脂、ポリビニルピリジン樹脂、セルロール樹脂、ウレタン樹脂、エポキシ樹脂、カゼイン、ポリビニルアルコール樹脂、ポリビニルピロリドン樹脂などが適用可能である。特に、ポリビニルブチラール樹脂やカルボキシル変性塩化ビニル−酢酸ビニル共重合樹脂は、電荷発生材料を良好に分散させるため、望ましいバインダー樹脂である。
【００３９】
第１の電荷発生層２０Ａの作製方法としては、真空蒸着法やスパッタ法などドライな膜形成法のほか、溶剤を用いるスピンコート法、ディップ法、ブレードコート法、ロールコート法、スプレーコート法などが適用可能である。いずれの方式も、ａ−Ｓｉやフォトダイオード作製における基板加熱や厳しい工程管理は不要である。ただし、前記電荷輸送材料を混合して用いる場合には、作製の容易性等から溶剤を用いる塗布により作製することが望ましい。この溶剤としては、少なくとも電荷輸送層２０Ｂに損傷（電荷輸送層の膨潤やクラックの発生等）を与えない溶剤が望ましい。このため、第１の電荷発生層２０Ａの形成溶剤として用いられる溶媒としては、電荷輸送層２０Ｂを構成する材料にもよるが、一般に、アルコール系、ケトン系、エーテル系、エステル系などの溶媒が有効である。中でも、アルコール等の分子中に水酸基を有する溶媒は、ポリカーボネート系樹脂をバインダーとした電荷輸送層上に作製する第１の電荷発生層２０Ａ形成塗布液の溶媒として最適である。
【００４０】
第１の電荷発生層２０Ａ形成塗布液の調製については、前記溶剤（またはバインダー樹脂を溶解した溶液）中に、前記電荷発生材料と必要に応じて添加される電荷輸送材料とを前記望ましい混合比率で添加し混合、分散させる。混合／分散方法は、ボールミル、ロールミル、サンドミル、アトライター、超音波等を用いる常法が適用される。分散の際、電荷発生材料の粒子サイズを０．５μｍ以下、望ましくは０．３μｍ以下、さらに望ましくは０．１５μｍ以下にすることが有効である。この第１の電荷発生層２０Ａの層厚は、１０ｎｍ以上１μｍ以下の範囲が好ましく、２０ｎｍ以上５００ｎｍ以下の範囲がより望ましい。
【００４１】
第２の電荷発生層２０Ｃもまた、書込光としての近赤外領域の光を吸収して電荷を発生させる機能を有する。この第２の電荷発生層２０Ｃとしては、上記第１の電荷発生層２０Ａと同じように、電荷発生材料をバインダー樹脂に分散したものが挙げられ、上記説明した第１の電荷発生層２０Ａにおいて例示した電荷発生材料が用いられる。第２の電荷発生層２０Ｃは、上記説明した第１の電荷発生層２０Ａと同じ電荷発生材料であることが製造のしやすさから望ましい。
【００４２】
また、第２の電荷発生層２０Ｃには、上記第１の電荷発生層２０Ａに用い得るバインダー樹脂が使用される。第２の電荷発生層２０Ｃにおける電荷発生材料とバインダー樹脂との混合比、塗布液の調製、形成方法、層厚等は、上記第１の電荷発生層２０Ａで述べた内容に準ずるため、詳細な説明を省略する。
【００４３】
なお、これらの第１の電荷発生層２０Ａ及び第２の電荷発生層２０Ｃの内、表示面側に設けられた第１の電荷発生層２０Ａは、表示面側（基板１３及び第１の電極１５側）から入射した光の内の、第２の電荷発生層２０Ｃが吸収する吸収波長領域の光を９０％以上吸収することが望ましい。第１の電荷発生層２０Ａが第２の電荷発生層２０Ｃの吸収波長領域の光を９０％以上吸収することによって、表示面側（図１では基板１３側）から入射した入射光の内の、第２の電荷発生層２０Ｃの吸収波長領域の光が、該入射光の入射方向上流側に配置されている第１の電荷発生層２０Ａによって吸収される。このため、第２の電荷発生層２０Ｃの光劣化が抑制される。
【００４４】
第１の電荷発生層２０Ａを、表示面側から入射した光の内の、第２の電荷発生層２０Ｃの吸収波長領域の光を９０％以上吸収する構成とする方法としては、表示性能を損なわない範囲であればいかなる方法を用いても良いが、例えば、第１の電荷発生層２０Ａと第２の電荷発生層２０Ｃと同一構成とすればよい。
【００４５】
電荷輸送層２０Ｂは、第１の電荷発生層２０Ａまたは第２の電荷発生層２０Ｃで発生した電荷が注入されて、印加された電場方向にドリフトする機能を有する層である。一般に電荷輸送層２０Ｂは、第１の電荷発生層２０Ａ及び第２の電荷発生層２０Ｃの数１０倍の厚みを有する。このため、電荷輸送層２０Ｂの容量、電荷輸送層２０Ｂの暗電流、および電荷輸送層２０Ｂ内部に流れる電流が、光導電層２０全体の明暗インピーダンスを決定付けている。
【００４６】
電荷輸送層２０Ｂは、電荷輸送材料を含んで構成され、第１の電荷発生層２０Ａまたは第２の電荷発生層２０Ｃからの正孔（ホール）の注入が効率良く発生し（第１の電荷発生層２０Ａ及び第２の電荷発生層２０Ｃとイオン化ポテンシャルが近いことが望ましい）、注入された正孔が高速にホッピング移動するものが好適である。なお、書込光の非露光時のインピーダンスを高くするためには、熱キャリアによる暗電流は低い方が望ましい。
【００４７】
電荷輸送層２０Ｂに含まれる電荷輸送材料としては、ベンジジン系、カルバゾール系、オキサジアゾール系、ヒドラゾン系、スチルベン系、トリフェニルアミン系、トリフェニルメタン系などが適用される。なお、上記電荷輸送性材料は、ほとんど正孔輸送性であり、本実施の形態では電荷輸送層２０Ｂは正孔輸送層であるとして説明するが、この形態に限られず、電子輸送層として機能する層を用いても良い。
【００４８】
電荷輸送層２０Ｂに含まれるバインダー樹脂としては、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂等が適用可能である。特に、ポリカーボネート樹脂は、電荷輸送層のバインダーとした場合、電荷輸送特性が良好である上に、強度や柔軟性、透明性のバランスに優れているため、望ましいものである。
【００４９】
電荷輸送層２０Ｂにおける電荷輸送材料とバインダー樹脂との混合比（電荷輸送材料／バインダー樹脂）は１／１０以上１０／１以下の範囲が好ましく、３／７以上７／３以下の範囲がより望ましい。
【００５０】
電荷輸送層２０Ｂの作製方法としては、真空蒸着法やスパッタ法などドライな膜形成法のほか、溶剤を用いるスピンコート法、ディップ法、ブレードコート法、ロールコート法などが適用可能である。溶剤塗布法の場合には、ベンゼン、トルエン、キシレン、クロルベンゼン等の芳香族炭化水素類、アセトン、２−ブタノン等のケトン類、塩化メチレン、クロロホルム、塩化エチレン等のハロンゲン化脂肪族炭化水素類、テトラヒドロフラン、エチルエーテル等の環状もしくは直鎖状のエーテル類等の通常の有機溶剤を単独あるいは２種以上混合して用いられる。この電荷輸送層２０Ｂの層厚は、１μｍ以上１００μｍ以下の範囲とすることが好ましく、３μｍ以上２０μｍ以下の範囲とすることがより望ましい。
【００５１】
液晶層１７としては、コレステリック（カイラルネマチック）液晶の光干渉状態の変化を利用して、電場によって入射光の反射・透過状態を変調する機能を有し、選択した状態が無電場で保持される性質のものが用いられる。この液晶層１７としては、さらに、曲げや圧力などの外力に対して変形しない構造であることが望ましい。
【００５２】
本実施の形態の液晶層１７としては、コレステリック液晶および透明樹脂から構成される自己保持型液晶複合体の液晶層が形成されてなるものが用いられる。すなわち、本実施の形態の液晶層１７は、複合体として自己保持性を有するためスペーサ等を必要としない液晶層である。本実施形態では、液晶層１７は、高分子マトリックス（透明樹脂）１１中にコレステリック液晶１７Ｂが分散されて構成されている。なお、本実施の形態においては、液晶層１７が自己保持型液晶複合体の液晶層であるとして説明するが、自己保持型液晶複合体であることは必須ではなく、単に液晶のみで液晶層を構成することとしても勿論構わない。
【００５３】
コレステリック液晶１７Ｂは、入射光のうち特定の色光の反射・透過状態を変調する機能を有し、液晶分子がらせん状に捩れて配向しており、らせん軸方向から入射した光のうち、らせんピッチに依存した特定の光を干渉反射する。この液晶分子は、電場によって配向が変化し、反射状態が変化される。このコレステリック液晶１７Ｂは印加電圧に対して反射率が高く表示性能が優れており、またメモリ性を有することから、本実施形態の表示媒体１２に特に有効に用いられる。なお、液晶層１７を、自己保持型液晶複合体とする場合には、ドロップサイズが均一で、単層稠密に配置されていることが望ましい。
【００５４】
コレステリック液晶１７Ｂとして使用可能な具体的な液晶としては、ステロイド系コレステロール誘導体、あるいはネマチック液晶やスメクチック液晶（たとえばシッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系）、またはこれらの混合物に、カイラル剤（たとえばステロイド系コレステロール誘導体、シッフ塩基系、アゾ系、エステル系、ビフェニル系）を添加したもの等が挙げられる。
【００５５】
液晶層１７がコレステリック液晶１７Ｂと高分子マトリックス１７Ａからなる自己保持型液晶複合体を形成する形態としては、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｃｒｙｓｔａｌ）構造や、高分子の骨格中にコレステリック液晶がドロップレット状に分散されたＰＤＬＣ（Ｐｏｌｙｍｅｒ  Ｄｉｓｐｅｒｓｅｄ  Ｌｉｑｕｉｄ  Ｃｒｙｓｔａｌ）構造（マイクロカプセル化されたものを含む）が用いられ、ＰＮＬＣ構造やＰＤＬＣ構造とすることによって、コレステリック液晶と高分子の界面にアンカリング効果を生じ、無電界でのプレーナまたはフォーカルコニックの保持状態が、より安定となる。
【００５６】
上記ＰＮＬＣ構造やＰＤＬＣ構造は、高分子と液晶とを相分離させる公知の方法、例えば、アクリル系、チオール系、エポキシ系などの、熱や光、電子線などによって重合する高分子前駆体と液晶を混合し、均一相の状態から重合させて相分離させるＰＩＰＳ（Ｐｏｌｙ  ｍｅｒｉｚａｔｉｏｎ  Ｉｎｄｕｃｅｄ  ＰｈａｓｅＳｅｐａｒａｔｉｏｎ）法、ポリビニルアルコールなどの、液晶の溶解度が低い高分子と液晶とを混合し、攪拌懸濁させて、液晶を高分子中にドロップレット分散させるエマルジョン法、熱可塑性高分子と液晶とを混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶とをクロロホルムなどの溶媒に溶かし、溶媒を蒸発させて高分子と液晶とを相分離させるＳＩＰＳ（Ｓｏｌｖｅｎｔ  Ｉｎｄｕｃｅｄ  Ｐｈａｓｅ  Ｓｅｐａｒａｔｉｏｎ）法などによって形成されるが、特に限定されるものではない。
【００５７】
高分子マトリックス１７Ａは、コレステリック液晶１７Ｂを保持し、表示媒体１２の変形による液晶の流動（画像の変化）を抑制する機能を有するものであり、液晶材料に溶解せず、また液晶と相溶しない液体を溶剤とする高分子材料が好適に用いられる。また、高分子マトリックス１７Ａとしては、外力に耐える強度をもち、少なくとも入射光および書込光に対して高い透過性を示す材料であることが望まれる。
【００５８】
高分子マトリックス１７Ａとして採用可能な材料としては、水溶性高分子材料（例えばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマー）、あるいは水性エマルジョン化できる材料（例えばフッ素樹脂、シリコーン樹脂、アクリル樹脂、ウレタン樹脂、エポキシ樹脂）等が挙げられる。
【００５９】
このコレステリック液晶１７Ｂは、図２（Ａ）に示すように、螺旋軸がセル表面に垂直になり、入射光に対して上記の選択反射現象を起こすプレーナー、同図（Ｂ）に示すように、螺旋軸がほぼセル表面に平行になり、入射光を少し前方散乱させながら透過させるフォーカルコニック、及び同図（Ｃ）に示すように、螺旋構造がほどけて液晶ダイレクタが電界方向を向き、入射光をほぼ完全に透過させるホメオトロピック、の３つの状態を示す。
【００６０】
上記の３つの状態のうち、プレーナー及びフォーカルコニックは、無電圧で双安定に存在する。したがって、コレステリック液晶の配向状態は、液晶層に印加される電圧に対して一義的に決まらず、プレーナーが初期状態の場合には、印加電圧の増加に伴って、プレーナー、フォーカルコニック、ホメオトロピックの順に変化し、フォーカルコニックが初期状態の場合には、印加電圧の増加に伴って、フォーカルコニック、ホメオトロピックの順に変化する電気光学応答特性を有している（図３参照）。
【００６１】
一方、液晶層１７に印加した電圧を急激にゼロにした場合には、プレーナーとフォーカルコニックはそのままの状態を維持し、ホメオトロピックはプレーナーに変化する電気光学応答特性を有している（図３参照）。
【００６２】
したがって、液晶層１７に電圧を印加した後に電圧印加を解除することで、液晶層１７にかかっていた電圧が急激にゼロとされたときの液晶層１７は、図３に示すようなバスタブ型のスイッチング挙動を示し、電圧印加解除前に液晶層１７にかかっていた電圧がＶｆｈ（上側閾値電圧）以上のときには、電圧印加解除後にはコレステリック液晶はホメオトロピックからプレーナーに変化した選択反射状態となり、Ｖｐｆ（下閾値電圧）とＶｆｈとの間のときには、フォーカルコニックによる透過状態となり、Ｖｐｆ以下のときには、電圧印加前の状態を継続した状態、すなわちプレーナーによる選択反射状態又はフォーカルコニックによる透過状態となる。表示媒体１２では、この状態変化を利用することによって液晶層１７に画像を表示する。
【００６３】
なお、図３中、縦軸は正規化光反射率であり、最大光反射率を１００、最小光反射率を０として、光反射率を正規化している。また、プレーナー、フォーカルコニックおよびホメオトロピックの各状態間には、遷移領域が存在するため、正規化光反射率が５０以上の場合を選択反射状態、正規化光反射率が５０未満の場合を透過状態と定義し、プレーナーとフォーカルコニックの状態変化のしきい値電圧を下側閾値電圧（Ｖｐｆ）とし、フォーカルコニックとホメオトロピックの状態変化のしきい値電圧を上側閾値電圧（Ｖｆｈ）としている。
【００６４】
この液晶層１７と光導電層２０と層間には、光導電層２０側から液晶層１７側に向かって順に、隔離層２３、及びラミネート層１８が設けられている。
【００６５】
ラミネート層１８は、それぞれ上下基板内面に形成した各樹脂層を貼り合わせる際に、凹凸吸収および接着の役割を果たす目的で設けられている。ラミネート層１８は、ガラス転移点の低い高分子材料からなり、熱や圧力によって貼り合わせる対象となる層（本実施の形態では隔離層２３と液晶層１７）を密着・接着させる材料が選択される。また、本実施の形態では、このラミネート層１８は、絶縁性の層として構成されることが望ましい。なお、本実施の形態において、「絶縁性」及び「絶縁」とは、シート抵抗が１０10Ω/□以上のものを目安とする。
【００６６】
このラミネート層１８に好適な材料としては、粘着性の高分子材料（例えばウレタン樹脂、エポキシ樹脂、アクリル樹脂、シリコーン樹脂）が挙げられる。また、ラミネート層１８の材質や形成法によっては光導電層２０にダメージを与えるものがあり、その場合にはラミネート層１８と光導電層２０との間に絶縁性の隔離層２３を設けてもよい。
【００６７】
光吸収層１９は、第１の電極１５及び第２の電極２２の電極間の外側の領域に設けられている。詳細には、この光吸収層１９は、第２の電極２２及び基板２４の、光導電層２０の設けられている側とは反対側に設けられている。
【００６８】
この光吸収層１９は、上記書込光としての近赤外領域の光を透過し、可視領域の光を吸収する。
【００６９】
この特性を有する光吸収層１９が、表示媒体１２の光導電層２０より非表示面側に設けられていることから、書込光が非表示面側から照射されたときに、該照射された書込光は光吸収層１９を透過して光導電層２０へ到達するため、良好に光書込が行える。
また、光吸収層１９は、可視領域の光を吸収する。このため、蛍光灯等の書込のためには不必要な波長領域の光が非表示面側から光導電層２０へ到ることが抑制され、光導電層２０の外光による光劣化が抑制される。
【００７０】
さらに、光吸収層１９は、表示媒体１２の表示面側から視認されたときには、液晶層１７より表示媒体１２の視認方向下流側に設けられていることから、表示面側から入射して液晶層１７を透過した光は光吸収層１９によって吸収され、液晶層１７を構成する液晶材料が透過状態とされたときの色の鮮明な表示が実現される。
【００７１】
さらに、従来では液晶層１７と光導電層２０との間に、書込のために照射される光と外光とを分離するための光吸収層（以下、比較吸収層とする）が設けられているが、この比較吸収層中に含まれる顔料、特にカーボンブラックはイオン性不純物を含み、また分散安定性のためにはイオン性の分散剤を用いることが常法である。このため、比較吸収層を液晶層１７と光導電層２０との間に設ける場合には、比較吸収層から液晶層１７へあるいは比較吸収層の成膜時にイオン成分が液晶層１７へ拡散し、液晶層１７がイオン汚染される場合があった。そして、液晶層１７がイオン汚染された状態で第１の電極１５及び第２の電極２２に電圧が印加されると、イオン伝導によって液晶層１７にかかる電圧が低下してしまい、イオン汚染されていない状態のスイッチング挙動とは異なる電気光学応答特性を示すようになり、液晶層１７が正常に駆動せず、画質劣化が生じる場合があった。
【００７２】
一方、本実施の形態の表示媒体１２によれば、本実施の形態の光吸収層１９が、液晶層１７と光導電層２０との間ではなく、第２の電極２２の光導電層２０とは反対側、すなわわち、光導電層２０、第２の電極２２、及び基板２４より非表示面側に設けられている。このため、光吸収層１９の形成による液晶層１７へのイオン汚染は無くなり、画質劣化が抑制される。
【００７３】
また、光吸収層１９は、可視領域の光を吸収するため、表示媒体１２が表示面側から視認されると、液晶層１７が透過状態にあるときには、光吸収層１９の色が表示されるため、良好な画像表示が実現される。
【００７４】
また、単にこの光吸収層１９として全波長領域の光を吸収する層を用いると、光導電層２０に電気的特性の変化を生じさせることは困難となる。しかし、本実施の形態の表示媒体１２によれば、上述のように、光導電層２０として近赤外領域の書込光を吸収することにより該書込光の強度分布に応じた電気的特性を示す光導電層２０を用いている。このため、書込光として、表示媒体１２の非表示面側から近赤外領域の書込光を照射することによって、光吸収層１９、基板２４、及び第２の電極２２を介して光導電層２０、詳細には第２の電荷発生層２０Ｃに書込光が到達することから、光導電層２０への書込光の照射が可能となり、問題なく画像書込が行える。
【００７５】
また、光吸収層１９は、液晶層１７と光導電層２０との間ではなく、光導電層２０、第２の電極２２、及び基板２４より非表示面側に設けられているため、光吸収層１９の形成による液晶層１７へのイオン汚染を考慮する必要は無くなり、光吸収層１９の形成材料の選択枝が広がることとなる。
【００７６】
近赤外領域の書込光を透過すると共に、可視領域の光を吸収する光吸収層１９としては、近赤外領域の光を透過する黒色の有機顔料や無機顔料が挙げられる。なお、黒色染料は、外光（特に太陽光）による褪色が激しいため望ましくない。
【００７７】
この光吸収層１９は、上記顔料を高分子バインダー（たとえばポリビニルアルコール樹脂、ポリアクリル樹脂等）とともに適当な溶剤に分散ないし溶解させて塗布液を調製し、これを基板２４上に塗布し乾燥させて成膜する方法等により成膜される。この光吸収層１９の層厚は、特に限定されないが、表示媒体１２の携帯性や可撓性を損なわない範囲であることが望ましく、例えば、１μｍ以上１０μｍ以下とすることが望ましい。
【００７８】
以下、本実施の形態の表示媒体１２を備えた表示装置１０について、詳細に説明する。
【００７９】
書込装置１４は、表示媒体１２に画像を書き込む装置であり、表示媒体１２に対して書込光を走査露光する露光装置３０、表示媒体１２の第１の電極１５と第２の電極２２との電極間に電圧を印加する電圧印加部２６、及び露光装置３０と電圧印加部２６とに電気的に接続され、これらを制御する制御部２８を含んで構成されている。
【００８０】
露光装置３０は表示媒体１２上に、表示媒体１２の光導電層２０の吸収する吸収波長領域の光として近赤外領域の書込光を、表示媒体１２の非表示面側から光導電層２０へ向かって照射する光源３０Ａと、光源３０Ａを表示媒体１２の全領域に対して走査駆動する駆動部３１Ａと、を含んで構成されている。
光源３０Ａから照射された近赤外領域の書込光の光導電層２０への照射領域は、光源３０Ａが走査駆動されない状態においては、液晶層１７に表示される画像の各画素に対応する領域以下の大きさであることが好ましく、この光源３０Ａの露光及び非露光が調整され且つ、光源３０Ａが駆動部３１Ａによって走査駆動されることで、液晶層１７に表示する画像の各画素に応じて書込光の露光及び非露光が調整される。
【００８１】
光源３０Ａとしては、制御部２８からの入力信号に基づいて、表示媒体１２の光導電層２０へ所望の書込光（スペクトル・強度・空間周波数）を照射するものであれば、特に制限されるものではない。なお、光源３０Ａにより照射される書込光としては、光導電層２０の吸収波長域のエネルギーが多い光であることが望ましい。
【００８２】
電圧印加部２６は、制御部２８からの入力信号に基づいて、表示媒体１２の第１の電極１５と第２の電極２２との電極間に、該入力信号に応じた極性及び電圧値の電圧を、該入力信号に応じた時間印加するものであればよい。この電圧印加部２６としては、例えばバイポーラ高電圧アンプ等が用いられる。
【００８３】
この電圧印加部２６による表示媒体１２への電圧印加は、詳細には、接触端子２５を介して、第１の電極１５及び第２の電極２２間になされる。ここで、接触端子２５とは、電圧印加部２６および表示媒体１２の第１の電極１５及び第２の電極２２に接触して、両者の導通を行う部材であり、高い導電性を有し、第１の電極１５、第２の電極２２、および電圧印加部２６との接触抵抗が小さいものが選択される。なお、接触端子２５は、表示媒体１２と書込装置１４とを切りはなせるように、第１の電極１５及び第２の電極２２と、電圧印加部２６と、のどちらか、あるいは両者から分離できる構造であることが望ましい。
【００８４】
制御部２８は、図示を省略するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等から構成されており、ＲＯＭに格納されたプログラムにしたがって書込装置１４の装置各部を制御し、無線回線または有線回線を介して外部装置等から取得した画像データに応じた画像を表示媒体１２に表示するように、電圧印加部２６、及び露光装置３０を制御する。
【００８５】
表示媒体１２は、書込装置１４と一体化された構成であってもよいし、書込装置１４と分離可能に構成されていてもよい。表示媒体１２を書込装置１４に対して分離可能に構成する場合には、例えば、表示媒体１２を、図示を省略するスロット等に装着することで、表示媒体１２の第１の電極１５及び第２の電極２２が電圧印加部２６から電圧印加可能に接続されると共に、表示媒体１２が、表示媒体１２の非表示面側（光吸収層１９側）から光導電層２０の第２の電荷発生層２０Ｃへ向かって露光装置３０から書込光の照射可能な状態とされるように構成すればよい。
【００８６】
このように、表示媒体１２を書込装置１４に対して分離可能に構成した場合には、表示媒体１２のみを単体で配布することが容易とされると共に、閲覧、回覧、配布等に容易に供される。また、表示媒体１２を再度書込装置１４のスロットに装着することで、新たな画像の書き込みや書き込んだ画像の消去も可能とされる。
【００８７】
上記のように構成された表示装置１０においては、制御部２８の制御によって、書込対象の画像の画像データに応じて電圧印加部２６及び露光装置３０が制御されることによって表示媒体１２に画像が書き込まれる。具体的には、制御部２８の制御によって、電圧印加部２６から第１の電極１５及び第２の電極２２間に電圧が印加されると共に、露光装置３０の駆動部３１Ａにおいて光源３０Ａを表示媒体１２に表示される画像の各画素に対応する位置へ移動させると共に、移動先において、画像に応じて光源３０Ａから近赤外領域の書込光を、表示媒体１２の光吸収層１９側から照射する。これによって、表示媒体１２に画像が書き込まれる。
【００８８】
ここで、表示装置１０に設けられた表示媒体１２は、上述のように、光吸収層１９が光導電層２０及び第２の電極２２より非表示面側に設けられている。このため、光吸収層１９から液晶層１７へのイオン成分の拡散を懸念することなく、表示装置１０及び書込装置１４において表示媒体１２に画質向上された画像書込が可能となる。
【００８９】
また、表示媒体１２においては、光導電層２０として近赤外領域の書込光を吸収することにより該書込光の強度分布に応じた電気的特性を示す光導電層２０を用いていることから、書込光として、表示媒体１２の非表示面側から光吸収層１９を介して近赤外領域の書込光を照射することによって、光吸収層１９、基板２４、及び第２の電極２２を介して第２の電荷発生層２０Ｃに書込光が到達し、良好な画像書込が可能となる。
【００９０】
また、光吸収層１９は、可視領域の光を吸収するため、表示媒体１２が表示面側から視認されると、液晶層１７が透過状態にあるときには、光吸収層１９の色が表示されるため、良好な画像表示が実現される。
【００９１】
（第２の実施の形態）
上記第１の実施の形態では、表示媒体１２として、光導電層２０及び第２の電極２２より非表示面側に、近赤外領域の書込光を透過すると共に可視領域の光を吸収する光吸収層１９を設け、表示媒体１２への画像書込時には光吸収層１９側から近赤外領域の書込光を照射する形態を説明した。
本実施の形態では、光導電層２１及び第２の電極２２より非表示面側に、書込光を透過すると共に色相が光導電層２１の色相と補色関係にある光吸収層を設けた形態を説明する。
【００９２】
図４に示すように、本実施の形態の表示装置１１は、表示媒体４０と、書込装置４２と、を備えている。
【００９３】
表示媒体４０は、表示面側（図４中、矢印Ｚ側）から順に、基板１３、第１の電極１５、液晶層１７、ラミネート層１８、隔離層２３、光導電層２１、第２の電極２２、基板２４、及び光吸収層３２が積層されて構成されている。
【００９４】
この表示媒体４０は、第１の実施の形態で説明した表示媒体１２における、光導電層２０及び光吸収層１９に変えて、光導電層２１及び光吸収層３２が設けられている以外は同じ構成であるため、同一部分には同一符号を付与して詳細な説明を省略する。
【００９５】
表示装置１１が本発明の表示装置に相当し、書込装置４２が本発明の書込装置に相当し、表示媒体４０が本発明の表示媒体に相当する。また、第１の電極１５が本発明の表示媒体の第１の電極に相当し、第２の電極２２が第２の電極に相当し、液晶層１７が液晶層に相当し、光吸収層３２が光吸収層に相当し、光導電層２１が光導電層に相当する。
【００９６】
光導電層２１は第１の電極１５と第２の電極２２との電極間に設けられ、内部光電効果をもち、本実施の形態における書込光（以下では、第１の実施の形態と区別するために、第２書込光と称する）の照射強度に応じてインピーダンス特性が変化することにより、該第２書込光の強度分布に応じた電気的特性分布を示す。すなわち、本実施の形態の表示媒体４０の光導電層２１は、近赤外領域の光に限られず、書込のために非表示面側から光導電層２１に向かって照射される特定の波長領域の光である第２書込光に対して感度を有し、該波長領域の第２書込光を吸収することによって、該第２書込光の強度分布に応じた電気的特性分布を示す。
【００９７】
本実施の形態では、光導電層２１は、表示面側から順に、第１の電荷発生層（ＣＧＬ）２１Ａ、電荷輸送層（ＣＴＬ）２１Ｂ、第２の電荷発生層（ＣＧＬ）２１Ｃが順に積層されたデュアルＣＧＬ構造とされている。
【００９８】
第１の電荷発生層２１Ａは、第２書込光を吸収して電荷を発生させる機能を有する。第１の電荷発生層２１Ａとしては、第２書込光を吸収して励起子（電子とホールの対）を発生させ、第１の電荷発生層２１Ａの内部、または第１の電荷発生層２１Ａと電荷輸送層２１Ｂとの界面で自由キャリアに効率良く分離させられるものが望ましい。
【００９９】
第１の電荷発生層２１Ａとしては、電荷発生材料をバインダー樹脂に分散したものなどが挙げられる。この電荷発生材料としては、第２書込光を吸収して電荷を発生させる材料であればよく、具体的には、金属又は無金属フタロシアニン顔料、スクアリウム顔料、アズレニウム顔料、ペリレン顔料、インジゴ顔料、ビスアゾ顔料、トリスアゾ顔料、キナクリドン顔料、ピロロピロール顔料、ジブロモアントアントロン顔料などの多環キノン顔料、等が適用可能であるが、フタロシアニン顔料である、クロロガリウムフタロシアニン、ヒドロキシガリウムフタロシアニン、あるいはチタニルフタロシアニンの一種類かあるいは混合物を主成分とする電荷発生材料が望ましい。
【０１００】
第１の電荷発生層２１Ａに用い得るバインダー樹脂や塗布液に用いられる溶剤としては、第１の実施の形態で説明した第１の電荷発生層２１Ａと同じ材料を用いればよい。また成膜方法についても、第１の実施の形態で説明した第１の電荷発生層２１Ａと同じ作製方法を用いればよい。層厚についても、第１の電荷発生層２１Ａと同じであるため説明を省略する。
【０１０１】
第２の電荷発生層２１Ｃもまた、第２書込光を吸収して電荷を発生させる機能を有する。この第２の電荷発生層２１Ｃとしては、上記第１の電荷発生層２１Ａと同じように、電荷発生材料をバインダー樹脂に分散したものが挙げられ、上記説明した第１の電荷発生層２１Ａにおいて例示した電荷発生材料が用いられる。第２の電荷発生層２１Ｃは、上記説明した第１の電荷発生層２１Ａと同じ電荷発生材料であることが製造のしやすさから望ましい。
【０１０２】
また、第２の電荷発生層２１Ｃには、上記第１の電荷発生層２１Ａに用い得るバインダー樹脂が使用される。第２の電荷発生層２１Ｃにおける電荷発生材料とバインダー樹脂との混合比、塗布液の調製、形成方法、層厚等は、上記第１の電荷発生層２１Ａで述べた内容に準ずるため、詳細な説明を省略する。
【０１０３】
なお、これらの第１の電荷発生層２１Ａ及び第２の電荷発生層２１Ｃの内、表示面側に設けられた第１の電荷発生層２１Ａは、表示面側（基板１３及び第１の電極１５側）から入射した光の内の、第２の電荷発生層２１Ｃが吸収する吸収波長領域の光を９０％以上吸収することが望ましい。第１の電荷発生層２１Ａが第２の電荷発生層２１Ｃの吸収波長領域の光を９０％以上吸収することによって、表示面側（図４では基板１３側）から入射した入射光の内の、第２の電荷発生層２１Ｃの吸収波長領域の光が、該入射光の入射方法上流側に配置されている第１の電荷発生層２１Ａによって吸収される。このため、第２の電荷発生層２１Ｃの光劣化が抑制される。
【０１０４】
第１の電荷発生層２１Ａを、表示面側から入射した光の内の、第２の電荷発生層２１Ｃの吸収波長領域の光を９０％以上吸収する構成とする方法としては、表示性能を損なわない範囲であればいかなる方法を用いても良いが、例えば、第１の電荷発生層２１Ａと第２の電荷発生層２１Ｃと同一構成とすればよい。
【０１０５】
電荷輸送層２１Ｂは、第１の電荷発生層２１Ａまたは第２の電荷発生層２１Ｃで発生した電荷が注入されて、印加された電場方向にドリフトする機能を有する層である。この電荷輸送層２１Ｂについては、第１の実施の形態で説明した電荷輸送層２０Ｂと同じ材料構成、層厚でよいため、詳細な説明を省略する。
【０１０６】
光吸収層３２は、第１の電極１５及び第２の電極２２の電極間の外側の領域に設けられている。詳細には、この光吸収層３２は、第２の電極２２及び基板２４の、光導電層２１の設けられている側とは反対側に設けられている。
【０１０７】
この光吸収層３２は、光導電層２１（詳細には第２の電荷発生層２１Ｃ）の吸収波長領域の第２書込光を透過し、色相が、光導電層２１の色相と補色関係にある層である。
この特性を有する光吸収層３２が、表示媒体４０の光導電層２１より非表示面側に設けられていることから、第２書込光が非表示面側から照射されたときに、該照射された第２書込光は光吸収層３２を透過して光導電層２１へ到達するため、良好に光書込が行える。
【０１０８】
また、光吸収層３２は、光導電層２１の色相と補色関係にあることから、表示媒体４０が表示面側から視認されると、液晶層１７が透過状態にあるときには、液晶層１７より視認方向（図４中、矢印Ｘ方向）下流側に黒色の層が存在するかのように視認されることとなる。すなわち、表示媒体４０の表示面側から入射して液晶層１７を透過した光は、互いに補色関係にある光導電層２１及び光吸収層３２によって吸収されることとなり、液晶層１７を構成する液晶材料が透過状態とされたときの色の鮮明な表示が実現される。
【０１０９】
さらに、従来では液晶層１７と光導電層２１との間に、書込のために照射される光と外光とを分離するための光吸収層（以下、比較吸収層と称する）が設けられているが、この比較吸収層中に含まれる顔料、特にカーボンブラックはイオン性不純物を含み、また分散安定性のためにはイオン性の分散剤を用いることが常法である。このため、比較吸収層を液晶層１７と光導電層２１との間に設ける場合には、比較吸収層から液晶層１７へあるいは比較吸収層の成膜時にイオン成分が液晶層１７へ拡散し、液晶層１７がイオン汚染される場合があった。そして、液晶層１７がイオン汚染された状態で第１の電極１５及び第２の電極２２に電圧が印加されると、イオン伝導によって液晶層１７にかかる電圧が低下してしまい、イオン汚染されていない状態のスイッチング挙動とは異なる電気光学応答特性を示すようになり、液晶層１７が正常に駆動せず、画質劣化が生じる場合があった。
【０１１０】
一方、本実施の形態の表示媒体４０によれば、本実施の形態の光吸収層３２が、液晶層１７と光導電層２１との間ではなく、第２の電極２２の光導電層２１とは反対側、すなわわち、光導電層２１、第２の電極２２、及び基板２４より非表示面側に設けられている。このため、光吸収層３２の形成による液晶層１７へのイオン汚染は無くなり、画質劣化が抑制される。
【０１１１】
また、光吸収層３２は、液晶層１７と光導電層２１との間ではなく、光導電層２１、第２の電極２２、及び基板２４より非表示面側に設けられているため、光吸収層３２の形成による液晶層１７へのイオン汚染を考慮する必要は無くなり、光吸収層３２の形成材料の選択枝が広がることとなる。
【０１１２】
第２書込光を透過すると共に、色相が光導電層２１に対して補色関係を示す光吸収層３２としては、第２書込光の波長領域や、光導電層２１の色相に応じて適宜調整すればよい。例えば、第２書込光の波長領域の光を透過すると共に光導電層２１の色相に対して補色関係の色相を示す顔料を、高分子バインダー（たとえばポリビニルアルコール樹脂、ポリアクリル樹脂等）とともに適当な溶剤に分散ないし溶解させて塗布液を調製し、これを基板２４上に塗布し乾燥させて成膜することによって調整すればよい。
この光吸収層３２の層厚は、特に限定されないが、表示媒体４０の携帯性や可撓性を損なわない範囲であることが望ましく、例えば、１μｍ以上１０μｍ以下とすることが望ましい。
【０１１３】
以下、本実施の形態の表示媒体４０を備えた表示装置１１について説明する。
【０１１４】
書込装置４２は、表示媒体４０に画像を書き込む装置であり、表示媒体４０に対して第２書込光を走査露光する露光装置３１、表示媒体４０の第１の電極１５と第２の電極２２との電極間に電圧を印加する電圧印加部２６、及び露光装置３１と電圧印加部２６とに電気的に接続され、これらを制御する制御部２８を含んで構成されている。露光装置３１は、駆動部３１Ａ及び光源３０Ａを含んで構成されている。
【０１１５】
この書込装置４２は、第１の実施の形態で説明した書込装置１４の露光装置３０に変えて露光装置３１が設けられている以外は、同じ構成であるため、同一機能を有する部分には同一符号を付与して詳細な説明を省略する。
【０１１６】
露光装置３１は表示媒体４０上に、表示媒体４０の光導電層２１の吸収する吸収波長領域の光として上記第２書込光を、表示媒体４０の非表示面側（光吸収層３２側）から光導電層２１へ向かって照射する光源３１Ｂと、光源３１Ｂを表示媒体１２の全領域に対して走査駆動する駆動部３１Ａと、を含んで構成されている。
【０１１７】
光源３１Ｂから照射された近赤外領域の書込光の光導電層２１への照射領域は、光源３１Ｂが走査駆動されない状態においては、液晶層１７に表示される画像の各画素に対応する領域以下の大きさであることが好ましく、この光源３１Ｂの露光及び非露光が調整され且つ、光源３１Ｂが駆動部３１Ａによって走査駆動されることで、液晶層１７に表示する画像の各画素に応じて書込光の露光及び非露光が調整される。
【０１１８】
光源３１Ｂとしては、制御部２８からの入力信号に基づいて、表示媒体４０の光導電層２１へ所望の書込光（スペクトル・強度・空間周波数）を照射するものであれば、特に制限されるものではない。なお、光源３１Ｂにより照射される書込光としては、光導電層２１の吸収波長域のエネルギーが多い光であることが望ましい。
【０１１９】
表示媒体４０は、書込装置４２と一体化された構成であってもよいし、書込装置４２と分離可能に構成されていてもよい。表示媒体４０を書込装置４２に対して分離可能に構成する場合には、例えば、表示媒体４０を、図示を省略するスロット等に装着することで、表示媒体４０の第１の電極１５及び第２の電極２２が電圧印加部２６から電圧印加可能に接続されると共に、表示媒体４０が、表示媒体４０の非表示面側（光吸収層３２側）から光導電層２１の第２の電荷発生層２１Ｃへ向かって露光装置３０から第２書込光の照射可能な状態とされるように構成すればよい。
【０１２０】
このように、表示媒体４０を書込装置４２に対して分離可能に構成した場合には、表示媒体４０のみを単体で配布することが容易とされると共に、閲覧、回覧、配布等に容易に供される。また、表示媒体４０を再度書込装置４２のスロットに装着することで、新たな画像の書き込みや書き込んだ画像の消去も可能とされる。
【０１２１】
上記のように構成された表示装置１１においては、制御部２８の制御によって、書込対象の画像の画像データに応じて電圧印加部２６及び露光装置３１が制御されることによって表示媒体４０に画像が書き込まれる。具体的には、制御部２８の制御によって、電圧印加部２６から第１の電極１５及び第２の電極２２間に電圧が印加されると共に、露光装置３１の駆動部３１Ａにおいて光源３１Ｂを表示媒体４０に表示される画像の各画素に対応する位置へ移動させると共に、移動先において、画像に応じて光源３１Ｂから第２書込光を、表示媒体４０の光吸収層３２側から照射する。これによって、表示媒体４０に画像が書き込まれる。
【０１２２】
ここで、表示装置１１に設けられた表示媒体４０は、上述のように、光吸収層３２が光導電層２０及び第２の電極２２より非表示面側に設けられている。このため、光吸収層３２から液晶層１７へのイオン成分の拡散を懸念することなく、表示装置１１及び書込装置４２において表示媒体４０に画質向上された画像書込が可能となる。
【実施例】
【０１２３】
以下、本発明を、実施例を挙げてさらに具体的に説明する。ただし、これら各実施例は、本発明を制限するものではない。
【０１２４】
（実施例Ａ１）
−表示媒体の作製−
図１に示す表示媒体１２を作製した。まず、電極としてＩＴＯ膜（厚さ８００Å）を形成したポリエチレンテレフタレート（ＰＥＴ）基板２４（厚さ：１２５μｍ）の前記ＩＴＯ膜（第２の電極２２に相当）上に、電荷発生層２０Ｃを形成した。具体的には、ヒドロキシガリウムフタロシアニン（Ｘ線回折スペクトルのブラック角（２θ±０．２°）が、７．０°、７．５°、１０．５°、１１．７°、１２．７°、１７．３°、１８．１°、２４．５°、２６．２°及び２７．１°に強い回折ピークを有するもの）を電荷発生材料とし、バインダー樹脂としてアルコール可溶性ポリビニルブチラール（積水化学社製、エスレックＢＨ−３）を用い、その質量比率を１：１として、ブタノールを用いてダイノーミルで分散させ、２質量％の分散液（塗布液Ａ）を調製した。これをスピンコート法により基板に塗布後、乾燥させ、波長７８０ｎｍでの光透過率が２０％の第２の電荷発生層２０Ｃを形成した。この第２の電荷発生層２０Ｃの６６０ｎｍにおける光吸収率は４５％であった。
【０１２５】
次に、前記第２の電荷発生層２０Ｃの上に電荷輸送層２０Ｂを形成した。具体的には、まず、電荷輸送材Ｎ，Ｎ−ビス（３，４−ジメチルフェニル）ビスフェニル−４−アミン（ＣＴＭ  Ａ）と、バインダー樹脂としてポリカーボネート｛ビスフェノール−Ｚ、（ポリ（４，４’−シクロヘキシリデンジフェニレンカーボネート））｝とを、質量比率を１：１として混合した後、これをモノクロロベンゼンに溶解させ１０質量％の溶液（塗布液Ｂ）を調製した。これをアプリケーター（Ｇａｐ：１００μｍ）で塗布、乾燥することによって、第２の電荷発生層２０Ｃ上に１６μｍ厚の電荷輸送層２０Ｂを形成した。
【０１２６】
更に、前記塗布液Ａに対して固形分濃度を４質量％にした以外は同じ組成の塗布液を用いて、スピンコート法により前記電荷輸送層の上に塗布、乾燥させ、波長６６０ｎｍにおける光透過率が８０％の第１電荷発生層２０Ａを形成した。以上のようにして、光導電層２０を形成した。この第１の電荷発生層２０Ａの６６０ｎｍにおける光吸収率は４５％であった。なお、この第１の電荷発生層２０Ａの層厚は、吸収極大波長の吸光度ＯＤが２となるように、厚膜化した。
【０１２７】
さらに、形成した光導電層２０の上に、隔離層２３として、スピンコートにより、ポリビニルアルコール３重量％の水溶液を塗布し、ポリビニルアルコール膜を形成した。これによって積層体Ａを形成した。
【０１２８】
さらに、この積層体Ａの基板２４に相当するＰＥＴ基板２４の、ＩＴＯ電極とは反対側の面に、５μｍの光吸収層１９を形成した。詳細には、無機黒色顔料としての鉄−マンガン複合酸化物をポリビニルアルコール（ＰＶＡ）溶液に分散させた分散液を塗布することによって、光吸収層１９を形成した。
【０１２９】
この光吸収層１９について、近赤外領域の光を照射して透過率を測定したところ、近赤外領域の光を透過することが確認された。
また、この光吸収層１９について、可視領域の光を照射して透過率を測定したところ、可視領域の光を吸収することが確認された。
【０１３０】
一方、正の誘電率異方性を有するネマチック液晶Ｅ８（メルク社製）７４．８重量部に、カイラル剤ＣＢ１５（ＢＤＨ社製）２１重量部とカイラル剤Ｒ１０１１（メルク社製）４．２重量部とを加熱溶解し、その後室温に戻して、ブルーグリーンの色光を選択反射するカイラルネマチック液晶を得た。
【０１３１】
このブルーグリーンカイラルネマチック液晶１０重量部に、キシレンジイソシアネート３モルとトリメチロールプロパン１モルとの付加物（武田薬品工業製Ｄ−１１０Ｎ）３重量部と酢酸エチル１００重量部とを加えて均一溶液とし，油相となる液を調製した。
一方、ポリビニルアルコール（クラレ社製ポバール２１７ＥＥ）１０重量部を、熱したイオン交換水１０００重量部に加えて攪拌後、放置冷却することによって，水相となる液を調製した。
【０１３２】
次に、スライダックで３０Ｖ交流を与えた家庭用ミキサーによって、前記油相１０重量部を前記水相１００重量部中に１分間乳化分散して、水相中に油相液滴が分散した水中油エマルジョンを調製した。この水中油エマルジョンを６０℃のウォーターバスで加熱しながら２時間攪拌し、界面重合を完了させて、液晶マイクロカプセルを形成した。得られた液晶マイクロカプセルの平均粒径をレーザー粒度分布計によって測定したところ、約１２μｍと見積もられた。
【０１３３】
得られた液晶マイクロカプセル分散液を、網目３８μｍのステンレスメッシュを通して濾過後一昼夜放置し，乳白色の上澄みを取り除くことにより、液晶マイクロカプセルからなる固形成分約４０重量％のスラリーを得た。この得られたスラリーに、その固形成分の重量に対して２／３となる量のポリビニルアルコールを含むポリビニルアルコール１０重量％の溶液を加えることにより塗布液Ｃを調製した。
【０１３４】
電極としてＩＴＯ膜（透明電極、厚さ８００Å）を形成したポリエチレンテレフタレート（ＰＥＴ）基板１３（厚さ：１２５μｍ）の前記ＩＴＯ膜（第１の電極１５に相当）上に、上記塗布液Ｃを♯４４のワイヤーバーで塗布することにより液晶層１７（厚さ：５０μｍ）を形成した。これによって、基板１３上に、第１の電極１５、及び液晶層１７が順に積層された積層体Ｂを作製した。
【０１３５】
上記積層体Ｂの液晶層１７上に、５μｍの粘着シートを貼り付けることによってラミネート層１８を形成した後に、このラミネート層１８上に上記作製した積層体Ｂを、積層体Ｂに形成されたラミネート層１８と積層体Ａの隔離層２３とが向かい合うように重ねあわせて密着させた後に、オートクレープ処理を行ない、表示媒体Ａ１を作製した。
【０１３６】
―反射特性評価―
作製した表示媒体Ａ１について、２５℃５０％ＲＨの環境下で、暗所にて電極間に２００ｍｓの矩形波電圧を印加した後に、該電圧印加を解除することによって書き込みを行ない、該印加電圧のレベルを段階的にかえていき、書込の都度、反射率を測定することによって、印加電圧と反射率との相関を求めたところ、図５の線図６０Ａに示す結果が得られた。なお、反射率は、ミノルタ製ＣＭ−３６００ｄを用いて測定した。
【０１３７】
図５の線図６０Ａに示すように、実施例Ａ１で作製した表示媒体Ａ１における電気光学応答特性は、良好なバスタブ型を示し、上側閾値電圧は５００Ｖであった。
【０１３８】
また、電圧印加後に２０μＷ／ｃｍ２の近赤外領域の光を光源から全面に１０ｍｓｅｃ照射すると、図４の線図６０Ｂに示す結果が得られた。該光の露光時の上側閾値電圧は、光導電層のＰｈｏｔｏ動作に対応し、３００Ｖに低下した。このため、表示媒体Ａ１の電極間に印加する電圧を３００Ｖ以上５００Ｖ以下の間に設定して、画像情報に応じた露光を行なえば、露光部は白表示（液晶層１７の反射状態の色）、非露光部は黒表示（光吸収層１９の色）となる白黒画像となることが検証された。実際に、光源と表示媒体Ａ１の基板２４（非表示面側）との間に、文字を印刷したＰＥＴフィルムを挿入し、文字情報に応じて光源から上記近赤外領域の光を照射すると共に、３００Ｖ以上５００Ｖ以下の間の電圧を電極間に印加することによって書込をおこなったところ、後述する比較例２で作製した比較表示媒体２に比べて鮮明な画像が表示媒体Ａ１に表示された。
【０１３９】
（実施例Ｂ１）
本実施例Ｂ１では、上記実施例Ａ１で調整した表示媒体Ａ１において、光吸収層１９に変えて図４に示す光吸収層３２を用いた以外は、実施例Ａ１と同じ材料及び作製方法により表示媒体Ｂ１を作製した。
【０１４０】
すなわち、実施例Ａ１で調整した積層体Ａの基板２４に相当するＰＥＴ基板２４の、ＩＴＯ電極とは反対側の面に、５μｍの光吸収層３２を形成した。
【０１４１】
この光吸収層３２について、第２書込光としての近赤外領域の光を照射して透過率を測定したところ、第２書込光を透過することが確認された。
また、この光吸収層３２の色相は、光導電層２０と補色関係にあることが確認され、光吸収層３２と光導電層２０とを重ねた状態で視認すると、黒色を示していた。
【０１４２】
この作製した表示媒体Ｂ１について、実施例Ａ１と同様にして、電気光学応答特性を調べたところ、図５の線図６０Ａに示すように、実施例Ｂ１で作製した表示媒体Ｂ１における電気光学応答特性は、良好なバスタブ型を示し、上側閾値電圧は５００Ｖであった。
【０１４３】
また、電圧印加後に２０μＷ／ｃｍ２の近赤外領域の光を光源から全面に１０ｍｓｅｃ照射すると、図４の線図６０Ｂに示す結果が得られた。該光の露光時の上側閾値電圧は、光導電層のＰｈｏｔｏ動作に対応し、３００Ｖに低下した。このため、表示媒体Ｂ１の電極間に印加する電圧を３００Ｖ以上５００Ｖ以下の間に設定して、画像情報に応じた露光を行なえば、露光部は白表示（液晶層１７の反射状態の色）、非露光部は黒表示（光導電層と光吸収層１による色）となる白黒画像となることが検証された。実際に、光源と表示媒体Ｂ１の基板２４（非表示面側）との間に、文字を印刷したＰＥＴフィルムを挿入し、文字情報に応じて光源から近赤外領域の光を照射すると共に、３００Ｖ以上５００Ｖ以下の間の電圧を電極間に印加することによって書込をおこなったところ、後述する比較例２で作製した比較表示媒体２に比べて鮮明な画像が表示媒体Ｂ１に表示された。
【０１４４】
（比較例１）
比較例１では、実施例Ａ１で調整した表示媒体Ａ１において、光吸収層１９に変えて、光吸収層１９の成膜に用いた着色顔料である鉄−マンガン複合酸化物の代わりにカーボンブラックを用いて比較吸収層を成膜した以外は、実施例Ａ１と同じ材料及び作製方法により比較表示媒体１を作製した。
【０１４５】
この比較表示媒体１で成膜した比較吸収層について、近赤外領域の光を照射して透過率を測定したところ、近赤外領域の光を吸収することが確認された。
また、この光吸収層１９について、可視領域の光を照射して透過率を測定したところ、可視領域の光を吸収することが確認された。
【０１４６】
作製した比較表示媒体１について、実施例Ａ１と同様にして暗所にして電気光学応答特性を測定したときに得られた該特性を示す線図と、電圧印加後に２０μＷ／ｃｍ２の近赤外領域の光を光源から全面に１０ｍｓｅｃ照射したときの電気光学応答特性を測定したときに得られた該特性を示す線図と、は略同じものとなり、光書込を行なうことはできなかった。
【０１４７】
（比較例２）
比較例２では、実施例Ａ１で調整した表示媒体Ａ１について、光吸収層１９を、液晶層１７とラミネート層１８との間に設けた以外は、実施例Ａ１と同じ材料及び方法により比較表示媒体２を作製した。
【０１４８】
作製した比較表示媒体２について、実施例Ａ１と同様にして、電気光学応答特性を調べたところ、実施例Ａ１で作製した表示媒体Ａ１に比べて、ブロードな形状の線図６２が得られた。この線図６２から、書込時に印加する書込電圧を定めて、実施例Ａ１と同様にして、光源と比較表示媒体２の基板２４（非表示面側）との間に、文字を印刷したＰＥＴフィルムを挿入し、文字情報に応じて光源から近赤外領域の光を照射すると共に、該書込電圧を電極間に印加することによって書込をおこなったところ、実施例Ａ１で作製した表示媒体Ａ１に比べて、露光部の白色度が極端に低く、形成された画像も不鮮明であった。
【符号の説明】
【０１４９】
１０、１１  表示装置
１２、４０  表示媒体
１５  第１の電極
１７  液晶層
１９、３２  光吸収層
２０、２１  光導電層
２２  第２の電極
２６  電圧印加部
２８  制御部
３０、３１  露光装置
【図１】
2010230844.tif 000003
【図２】
2010230844.tif 000004
【図３】
2010230844.tif 000005
【図４】
2010230844.tif 000006
【図５】
2010230844.tif 000007